(57)【要約】  【課題】  シワや毛穴をきれいに隠し、見た目や感触の違和感のない凹凸部隠し用化粧料や皮脂を吸収することによる皮脂対策化粧料に有用な膨潤型吸油ポリマー、及びそれを含有する化粧料の提供。  【解決手段】  （Ａ）炭素数１８〜２４の直鎖又は分岐鎖アルキル基を有するアルキル（メタ）アクリレート、（Ｂ）（Ａ）成分と共重合可能な１個の重合性不飽和基を有するビニルモノマー及び（Ｃ）２個以上の重合性不飽和基を有する架橋性モノマーを含有するモノマー成分を共重合させて得られるポリマー粒子であって、（Ａ）成分と（Ｂ）成分のモル比が、（Ａ）／（Ｂ）＝４５／５５〜９５／５であり、（Ｃ）成分の割合が、（Ａ）成分と（Ｂ）成分の合計１００重量部に対して、０．００１〜５重量部であり、膨潤前の平均粒径が１〜４０μｍである、膨潤型吸油ポリマー粒子、並びにこの膨潤型吸油ポリマー粒子を含有する化粧料。【選択図】  なし【特許請求の範囲】
【請求項１】
（Ａ）炭素数１８〜２４の直鎖又は分岐鎖アルキル基を有するアルキル（メタ）アクリレート、（Ｂ）（Ａ）成分と共重合可能な１個の重合性不飽和基を有するビニルモノマー及び（Ｃ）２個以上の重合性不飽和基を有する架橋性モノマーを含有するモノマー成分を共重合させて得られるポリマー粒子であって、（Ａ）成分と（Ｂ）成分のモル比が、（Ａ）／（Ｂ）＝４５／５５〜９５／５であり、（Ｃ）成分の割合が、（Ａ）成分と（Ｂ）成分の合計１００重量部に対して、０．００１〜５重量部であり、膨潤前の平均粒径が１〜４０μｍである、膨潤型吸油ポリマー粒子。
【請求項２】
（Ｂ）成分が、炭素数１〜１６の直鎖又は分岐鎖アルキル基を有するアルキル（メタ）アクリレートである請求項１記載の膨潤型吸油ポリマー粒子。
【請求項３】
ポリマー粒子が、２５℃においてスクアランを吸収してから３分後の平均粒径が吸収前の平均粒径の１．３０倍以上となる粒子である請求項１又は２記載の膨潤型吸油ポリマー粒子
【請求項４】
化粧料用である、請求項１〜３いずれかに記載の膨潤型吸油ポリマー粒子
【請求項５】
請求項１〜４いずれかに記載の膨潤型吸油ポリマー粒子を含有する化粧料
【発明の詳細な説明】
【技術分野】
【０００１】
本発明は、肌の凹凸隠し用化粧料に好適に用いられる膨潤型吸油ポリマー粒子、及びそれを含有する化粧料に関する。
【背景技術】
【０００２】
従来から女性の毛穴，シワに関する悩みは多く、肌の凹凸隠しに関する様々な化粧料が開発されてきた。例えば、特許文献１では、高重合度メチルポリシロキサンと揮発性油剤と半透明粉体を含有することを特徴とする、シワ隠し用の乳化化粧料を開示しており、不自然さのないシワ隠しを課題としている。また、特許文献２では、粉体、被膜形成剤、揮発性溶剤を含有し、一定の乾燥皮膚表面の表面粗さを有する化粧料を開示しており、肌上でのつきがよく、自然な仕上がりで、肌の凹凸を見えにくくすることができる。しかしこれらは、小さなシワは隠れるものの、女性が最も気にしている、例えば２５０μｍ以上の皮溝を有する大きなシワまで隠すことは困難であった。
【０００３】
一方、室温においてオイルを吸収し膨潤する膨潤型吸油ポリマー粒子が、流出オイルの回収や工場での廃油処理に利用されつつあるが、この様な膨潤型吸油ポリマー粒子を肌の凹凸隠しに利用する試みはこれまでなされなかった。例えば特許文献３には、炭素数１０〜１６の直鎖又は分岐鎖アルキル基を有するアルキル（メタ）アクリレートを主成分とする架橋重合体からなる膨潤性吸油剤が開示されているが、化粧料に用いるには粒子の粘着力が強く、粒子が凝集してしまい、使用感が悪化する問題があった。
【０００４】
また、特許文献４には、炭素数８〜２４の直鎖又は分岐鎖アルキル基を有するアルキル（メタ）アクリレートを主成分とする自己膨潤型吸油性ポリマーが開示され、特許文献５には、炭素数２〜４の直鎖又は分岐鎖アルキル基を有するアルキル（メタ）アクリレートを主成分とする架橋型ポリマーが開示されている。しかし、これらのポリマーは、室温で化粧品油剤を吸収させ、肌の凹凸を隠すことは困難であった。
【特許文献１】特開２０００−７５５１号公報
【特許文献２】特開２００２−１７９５３０号公報
【特許文献３】特許２８１３２２４号公報
【特許文献４】特開平５−２０９０１７号公報
【特許文献５】特開２００１−３４８４０７号公報
【発明の開示】
【発明が解決しようとする課題】
【０００５】
本発明の課題は、シワや毛穴をきれいに隠し、見た目や感触の違和感のない凹凸部隠し用化粧料や皮脂を吸収することによる皮脂対策化粧料に有用な膨潤型吸油ポリマー粒子、及びそれを含有する化粧料を提供することにある。
【課題を解決するための手段】
【０００６】
本発明は、（Ａ）炭素数１８〜２４の直鎖又は分岐鎖アルキル基を有するアルキル（メタ）アクリレート、（Ｂ）（Ａ）成分と共重合可能な１個の重合性不飽和基を有するビニルモノマー及び（Ｃ）２個以上の重合性不飽和基を有する架橋性モノマーを含有するモノマー成分を共重合させて得られるポリマー粒子であって、（Ａ）成分と（Ｂ）成分のモル比が、（Ａ）／（Ｂ）＝４５／５５〜９５／５であり、（Ｃ）成分の割合が、（Ａ）成分と（Ｂ）成分の合計１００重量部に対して、０．００１〜５重量部であり、膨潤前の平均粒径が１〜４０μｍである、膨潤型吸油ポリマー粒子、並びにこの膨潤型吸油ポリマー粒子を含有する化粧料を提供する。
【０００７】
尚、本明細書において、「（メタ）アクリレート」とは、アクリレート及びメタクリレートの両方を含む概念である。
【０００８】
また、膨潤型吸油ポリマー粒子とは、２５℃で少なくともスクアランを吸収して膨潤する（体積が増える）粒子をいう。
【発明の効果】
【０００９】
本発明の膨潤型吸油ポリマー粒子は、小ジワばかりか、２５０μｍ以上の大きなしわや毛穴、傷痕等も隠蔽することができ、また皮脂を吸収することにより、テカリを抑制することができ、凹凸部隠し用化粧料や皮脂対策化粧料として有用である。
【発明を実施するための最良の形態】
【００１０】
［モノマー成分］
本発明のモノマー成分は、（Ａ）炭素数１８〜２４の直鎖又は分岐鎖アルキル基を有するアルキル（メタ）アクリレート、（Ｂ）（Ａ）成分と共重合可能な１個の重合性不飽和基を有するビニルモノマー及び（Ｃ）２個以上の重合性不飽和基を有する架橋性モノマーを含有する。
【００１１】
（Ａ）成分としては、例えば、ステアリル（メタ）アクリレート、イソステアリル（メタ）アクリレート、ベヘニル（メタ）アクリレート等の炭素数１８〜２２の直鎖又は分岐鎖アルキル基を有するアルキル（メタ）アクリレートが好ましい。
【００１２】
（Ｂ）成分としては、例えばスチレン、炭素数１〜１６の直鎖又は分岐鎖アルキル基を有するアルキル（メタ）アクリレート、（メタ）アクリロニトリル、（メタ）アクリルアミド、酢酸ビニル、ビニルピロリドンや、（メタ）アクリル酸、マレイン酸、イタコン酸等のα，β−不飽和カルボン酸、無水マレイン酸、クロロメチルスチレン、グリシジル（メタ）アクリレート、（メタ）アクリロイルオキシエチルイソシアネート、３−（トリメトキシシリル）プロピル（メタ）アクリレート、ジメチルアミノエチル（メタ）アクリレート、ヒドロキシエチル（メタ）アクリレート、ビニルピリジン等が挙げられ、これらは単独もしくは２種以上を混合して共重合することができる。
【００１３】
また、一般式（Ｉ）で表される化合物等の片末端にラジカル重合性基を有するポリシロキサン化合物や、一般式(II)で表される化合物等のフルオロアルキル基を有する（メタ）アクリレート等を用いることができる。
【００１４】
【化１】
2006008757.tif 000002
【００１５】
［式中、
Ｘ：ＣＨ2＝Ｃ（Ｒ1）ＣＯＯ−，ＣＨ2＝Ｃ（Ｒ1）ＣＯＮＲ5−又はＣＨ2＝ＣＨ−Ｃ6Ｈ4−で表される基を示す。ただし、Ｒ1＝Ｈ又はＣＨ3、Ｒ5＝Ｈ又はＣbＨ2b+1（ｂ＝１〜４の整数）
Ｙ：−(ＣＨ2Ｏ)c−ＣdＨ2d−（ｃ＝０又は１、ｄ＝１〜１０の整数）で表される基を示す。
Ｚ：ＣeＨ2e+1（ｅ＝１〜４の数）で表される基を示す。
ａ：３〜１５００の数を示す。］
【００１６】
【化２】
2006008757.tif 000003
【００１７】
（式中、Ｒ1はＨ又はＣＨ3、Ｒ2は炭素数１〜４のアルキレン基又は−(ＣＨ2)n Ｎ(Ｒ3)ＳＯ2−（Ｒ3は炭素数１〜４のアルキル基又は水素原子、ｎは１〜４の整数を示す）を示す。Ｒｆは末端にパーフルオロアルキル基を有する炭素数１〜１５のフルオロアルキル基を示す。）
これら（Ｂ）成分の中では、スチレン、炭素数１〜１６の直鎖又は分岐鎖アルキル基を有するアルキル（メタ）アクリレートが好ましく、炭素数１〜１６の直鎖又は分岐鎖アルキル基を有するアルキル（メタ）アクリレートが更に好ましく、炭素数４〜１６の直鎖又は分岐鎖アルキル基を有するアルキル（メタ）アクリレートが特に好ましい。
【００１８】
本発明に用いられる（Ｃ）成分の具体例としては、（１）エチレングリコールジ（メタ）アクリレート、ポリエチレングリコールジ（メタ）アクリレート（例えばジエチレングリコールジ（メタ）アクリレート、トリエチレングリコールジ（メタ）アクリレート等）、1,3−ブタンジオールジ（メタ）アクリレート、1,4−ブタンジオールジ（メタ）アクリレート、1,6−ヘキサンジオールジ（メタ）アクリレート、ネオペンチルグリコールジ（メタ）アクリレート、1,10−デカンジオールジ（メタ）アクリレート、プロピレングリコールジ（メタ）アクリレート、ポリプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート等の（メタ）アクリレート残基を２つ以上有する多価アルコールの（メタ）アクリル酸エステル化合物；（２）Ｎ−メチルアリル（メタ）アクリルアミド、Ｎ−ビニル（メタ）アクリルアミド、Ｎ，Ｎ’−メチレンビス（メタ）アクリルアミド、ビス（メタ）アクリルアミド酢酸等の（メタ）アクリルアミド化合物；（３）ジビニルベンゼン、ジビニルエーテル、ジビニルエチレン尿素等のジビニル化合物；（４）ジアリルフタレート、ジアリルマレート、ジアリルアミン、トリアリルアミン、トリアリルアンモニウム塩、ペンタエリスリトールのアリルエーテル化体、分子中に少なくとも２個のアリルエーテル単位を有するスクローゼのアリルエーテル化体等のポリアリル化合物；（５）ビニル（メタ）アクリレート、アリル（メタ）アクリレート、２−ヒドロキシ−３−アクリロイルオキシプロピル（メタ）アクリレート等の不飽和アルコールの（メタ）アクリル酸エステル等が挙げられる。これら（Ｃ）成分の中では、上記（１）及び（３）が好ましく、特に（１）が好ましい。
【００１９】
本発明のモノマー成分中の（Ａ）成分と（Ｂ）成分のモル比は、膨潤型吸油ポリマー粒子が室温（２５℃）で化粧品オイルを吸収するために、（Ａ）／（Ｂ）＝４５／５５〜９５／５であり、好ましくは４５／５５〜９０／１０、更に好ましくは４５／５５〜６５／３５である。（Ａ）／（Ｂ）のモル比が９５／５以下の場合には、粒子の変形性が増加し膨潤が十分に起きるようになる。この結果、毛穴隠し及び小ジワ隠し効果が顕著に発現する。また、吸油性が増大するため、テカリ抑制効果が発現する。また（Ａ）／（Ｂ）のモル比が４５／５５以上の場合には、吸油時の粒子の融着や凝集を抑制することができる。
【００２０】
本発明のモノマー成分中の（Ｃ）成分の割合は、良好な膨潤性及び架橋性を得る観点から、（Ａ）成分と（Ｂ）成分の合計１００重量部に対して、０．００１〜５重量部であり、０．１〜３重量部が好ましい。
【００２１】
［膨潤型吸油ポリマー粒子の製造法］
本発明の膨潤型吸油ポリマー粒子は、懸濁重合法，分散重合法等によって合成される。懸濁重合の場合、モノマー成分を含む油相を水相に分散させる必要がある。分散には、ホモジナイザー、高圧ホモジナイザー、超音波分散機、ラインミキサー、ホモミキサー、マイルダー等の分散機が用いられる。
【００２２】
懸濁重合のための分散・乳化剤としては、ラウリル硫酸ナトリウム、セチル硫酸ナトリウム、ポリオキシエチレンラウリルエーテル硫酸ナトリウム、脂肪酸ナトリウム、アルキル（メチル）タウリンナトリウム等のアニオン性界面活性剤、その他の、カチオン性界面活性剤、ノニオン性界面活性剤等の低分子の界面活性剤；ポリビニルアルコール、ポリビニルピロリドン、ヒドロキシエチルセルロース、ヒドロキシプロピルセルロース、ゼラチン、デンプン、カルボキシメチルセルロース、ポリビニルアルキルエーテル等の高分子分散剤；硫酸バリウム、硫酸カリウム、炭酸バリウム、炭酸カルシウム、炭酸マグネシウム、リン酸カルシウム等の難水溶性無機塩が挙げられる。
【００２３】
本発明に用いられる重合開始剤としては、反応系に応じて決められるが、パーオキサイド系開始剤、有機又は無機過酸若しくはその塩、アゾビス系化合物の単独或いは還元剤との組合せによるレドックス系のものが挙げられる。
【００２４】
例えば、ｔ−ブチルパーオキサイド、ｔ−アミルパーオキサイド、クミルパーオキサイド、アセチルパーオキサイド、プロピオニルパーオキサイド、ベンゾイルパーオキサイド（BPO）、ベンゾイルイソブチリルパーオキサイド、ラウロイルパーオキサイド（LPO）、ｔ−ブチルハイドロパーオキサイド、シクロヘキシルハイドロパーオキサイド、テトラリンハイドロパーオキサイド、ｔ−ブチルパーアセテート、ｔ−ブチルパーベンゾエート、ビス（２−エチルヘキシルパーオキシジカーボネート）、２，２’−アゾビスイソブチロニトリル（AIBN）、２，２’−アゾビスイソバレロニトリル、２，２’−アゾビス（2−メチルブチロニトリル）、フェニルアゾトリフェニルメタン、２，２’−アゾビス（２−アミジノプロパン）二塩酸塩、２，２’−アゾビス［２−（５−メチル−２−イミダゾリン−２−イル）プロパン］二塩酸塩、２，２’−アゾビス［２−（２−イミダゾリン−２−イル）プロパン］二塩酸塩、過硫酸ナトリウム、過硫酸カリウム、過硫酸アンモニウム、過酸化水素、過硫酸塩とトリエチルアミン、トリエタノールアミン、ジメチルアニリン等の第３級アミンとの組合せ等が挙げられる。
【００２５】
重合開始剤の使用量は、（Ａ）成分と（Ｂ）成分の合計１００重量部に対して、０．０１〜１０重量部が好ましく、 ０．１〜５重量部が更に好ましい。
【００２６】
［膨潤型吸油ポリマー粒子］
本発明の膨潤型吸油ポリマー粒子の平均粒径は、良好な肌の凹凸隠し効果を発現し、良好な使用感を得る観点から、膨潤前のメジアン径で、１〜４０μｍであり、５〜３０μｍが好ましい。
【００２７】
メジアン径は粒径測定装置、例えばＨＯＲＩＢＡ製レーザー回折／散乱式粒度分布測定装置等を用いて、体積基準モードにて測定することができる。
【００２８】
本発明の膨潤型吸油ポリマー粒子は、２５℃で少なくともスクアランを吸収して膨潤する粒子であるが、以下で定義される膨潤倍率が１．３０倍以上となる粒子が好ましい。上限は特に限定されないが、粒子強度を保つという観点より５倍以下が好ましく、３倍以下がより好ましい。
【００２９】
膨潤倍率＝ｒ１／ｒ２
ここで、ｒ１は２５℃においてスクアランを吸収してから３分後のポリマー粒子の平均粒径、ｒ２はスクアラン吸収前のポリマー粒子の平均粒径を示し、以下の測定法で求めた。
【００３０】
＜膨潤倍率測定法＞
２５℃の測定室にて、スライドガラス上に、両面テープを貼り、その上に膨潤型吸油ポリマー粒子を１次粒子の状態で固定する。キーエンス社製超深度形状測定顕微鏡ＶＫ−８５１０を用いて、メジアン径近傍の粒子１０個以上を選び、膨潤前の粒子の直径を計測する。次に、観察視野中の膨潤型吸油ポリマー粒子にマイクロシリンジを用いてスクアランを１滴垂らす。３分後に先程計測した粒子と同一の粒子の直径を計測する（この際、過剰量のスクアランはティッシュで拭き取る）。
【００３１】
本発明の膨潤型吸油ポリマー粒子を膨潤させる油剤としては、スクアレン、スクアラン、オレイン酸等の炭化水素系オイルが好ましい。また、炭化水素系オイルに、皮脂成分（グリセリンエステル，コレステロールなど）や化粧品用エステル油（パルミチン酸イソプロピル，ミリスチン酸イソプロピルなど）が混合していても良い。
【００３２】
［化粧料］
本発明の膨潤型吸油ポリマー粒子は、凹凸部隠し用化粧料や皮脂対策化粧料等に好適に配合することができる。具体的にはファンデーション、頬紅、アイシャドウ、マスカラ、アイライナー、アイブロウ、口紅等のメイクアップ化粧料、下地化粧料が好ましい。化粧料中の膨潤型吸油ポリマー粒子の含有量は１〜６０重量％が好ましく、１〜４０重量％が更に好ましい。
【００３３】
また更に化粧料には、通常の化粧料用原料として用いられる他の成分、例えば、白色顔料（酸化チタン等）、体質顔料（マイカ、タルク、セリサイト、硫酸バリウム等）、着色顔料（ベンガラ、黄酸化鉄、黒酸化鉄、黄色４０１号、赤色２２６号、カプセル化有色顔料、有機色素等）、パール顔料、天然鉱物、有機粉末、油剤（ワセリン、パラフィン、ラノリン、セレシン、オリーブ油、ホホバ油、ひまし油、スクアラン、流動パラフィン、エステル油、ジグリセリド、トリグリセリド、シリコーン油、パーフルオロポリエーテル等のフッ素系オイル、フッ素変性シリコーン油、ミリスチン酸イソプロピル等のエステル系オイル等）、紫外線防御剤、ゲル化剤、ワックス（マイクロクリスタリンワックス、高級脂肪酸や高級アルコール等の固形・半固形油分等）、金属石鹸、界面活性剤、保湿剤、防腐剤、香料、増粘剤、酸化防止剤、殺菌剤、制汗剤、美白剤、収斂剤、皮膚軟化剤、ｐＨ緩衝剤、その他各種添加剤を適宜選択して配合することができる。
【００３４】
保湿剤としては、グリセリン、１，３−ブチレングリコール、ソルビトール等が挙げられる。更に化粧料は、エタノール、イソプロピルアルコール等の炭素数１〜３の低級アルコール；水等の溶媒を含有することが、剤の乾燥性を早めると共に、さっぱりした感触を与え、更に膨潤型吸油ポリマー粒子の膨潤を調節することもでき、好ましい。
【００３５】
本発明の化粧料は固体化粧料，ワックス化粧料，乳化（Ｏ／Ｗ，Ｗ／Ｏ）化粧料，油性化粧料、スプレー化粧料、スティック状化粧料、ゲル状化粧料、水性化粧料等の製品形態で用いることができる。
【実施例】
【００３６】
実施例１
ビーカーに、水２０００ｇ、ポリビニルアルコール（ＥＧ−３０、日本合成（株）製）７．５ｇを入れ混合溶解した。別のビーカーにメタクリル酸ステアリルを３５０ｇ（１．０３４モル）、メタクリル酸ラウリルを１５０ｇ（０．５９０モル）、エチレングリコールジメタクリレートを５ｇ、過酸化ラウロイルを２０ｇ入れ攪拌した。過酸化ラウロイルを溶解した後、前述のポリビニルアルコール水溶液と混合し、ラインミキサーにより乳化を行った（乳化粒径  ２１μｍ）。乳化液を５Ｌ反応容器に入れ、窒素ガスにより溶存酸素を除去した後、乳化液を７０℃に昇温し、５時間重合を行い、更に８０℃で４時間重合を続けた。冷却後、静置分離、デカンテーションを行い、固形分６０％の粒子スラリーを得た（収率９７％）。このスラリーを乾燥することにより、ポリマー粒子を得た。
【００３７】
実施例２
ビーカーに、水２１００ｇ、５％ポリビニルアルコール（ＥＧ−３０、日本合成（株）製）水溶液３００ｇを入れ混合した。別のビーカーにメタクリル酸ステアリルを４２０ｇ（１．２４０モル）、アクリル酸ブチルを１８０ｇ（１．４０４モル）、エチレングリコールジメタクリレートを６ｇ、過酸化ラウロイルを１２ｇ入れ攪拌した。過酸化ラウロイルを溶解した後、前述のポリビニルアルコール水溶液と混合し、ラインミキサーにより乳化を行った（乳化粒径  １３μｍ）。乳化液を３Ｌ反応容器に入れ、窒素ガスにより溶存酸素を除去した後、乳化液を７０℃に昇温し、６時間重合を続けた。冷却後、静置分離、デカンテーションを行い、固形分６０％の粒子スラリーを得た（収率９７％）。このスラリーを乾燥することにより、ポリマー粒子を得た。
【００３８】
実施例３
ビーカーに、水２１００ｇ、５％ポリビニルアルコール（ＥＧ−３０、日本合成（株）製）水溶液３００ｇを入れ混合した。別のビーカーにメタクリル酸ステアリルを５４０ｇ（１．５９５モル）、アクリル酸ブチルを６０ｇ（０．４６８モル）、エチレングリコールジメタクリレートを６ｇ、過酸化ラウロイルを１２ｇ入れ攪拌した。過酸化ラウロイルを溶解した後、前述のポリビニルアルコール水溶液と混合し、ラインミキサーにより乳化を行った（乳化粒径  １０μｍ）。乳化液を３Ｌ反応容器に入れ、窒素ガスにより溶存酸素を除去した後、乳化液を７０℃に昇温し、６時間重合を続けた。冷却後、静置分離、デカンテーションを行い、固形分６０％の粒子スラリーを得た（収率９７％）。このスラリーを乾燥することにより、ポリマー粒子を得た。
【００３９】
比較例１
ビーカーに、水１７５ｇ、５％ポリビニルアルコール（２１７Ｅ、クラレ（株）製）水溶液２５ｇを入れ混合した。別のビーカーにメタクリル酸ステアリルを５０ｇ、エチレングリコールジメタクリレートを０．５ｇ、過酸化ラウロイルを１ｇ入れ攪拌した。過酸化ラウロイルを溶解した後、前述のポリビニルアルコール水溶液と混合し、ラインミキサーにより乳化を行った（乳化粒径  １９μｍ）。乳化液を５００ｍＬ反応容器に入れ、窒素ガスにより溶存酸素を除去した後、乳化液を７０℃に昇温し、６時間重合を行い、更に８０℃で３時間重合を続けた。冷却後、静置分離、デカンテーションを行い、固形分６０％の粒子スラリーを得た（収率９７％）。このスラリーを乾燥することにより、ポリマー粒子を得た。
【００４０】
比較例２
比較例１のモノマーをメタクリル酸ステアリルからメタクリル酸ラウリルに変更し合成を行ったが、粒子が融着／凝集し、評価不可能であった。
【００４１】
実施例１〜３及び比較例１〜２のモノマー配合比、得られたポリマー粒子のスクアラン吸収前及び吸収３分後の平均粒径、並びに膨潤倍率をまとめて表１に示す。
【００４２】
【表１】
2006008757.tif 000004
【００４３】
処方例１〜３
実施例１、２又は比較例１で得られた固形分６０％のポリマー粒子スラリー１００ｇにエタノール１２ｇを加え、撹拌した。次に、予め調製しておいたカーボポールゲル（カーボポール９８０（Goodrich製）１．１３４ｇをイオン交換水１１８．４４ｇに分散後膨潤させたゲル）７．５ｇを撹拌下１５分かけて添加した。最後に水酸化カリウム０．０２８ｇを加え、１時間撹拌し、下記組成の水性化粧料を調製した。この化粧料を、パネラー１名の顔に塗布し、毛穴隠し効果及びテカリ抑制効果を調べた。結果を表２に示す。
【００４４】
＜水性化粧料組成＞
ポリマー粒子（実施例１〜２又は比較例１）        ６０ｇ（固形分）
エタノール                                      １２ｇ
増粘剤（Goodrich製  カーボポール９８０）          ０．０７１ｇ
ｐＨ調整剤（水酸化カリウム）                      ０．０２８ｇ
水                                              ４７．４ｇ
【００４５】
【表２】
2006008757.tif 000005
【００４６】
処方例４〜６
実施例１〜２又は比較例１の固形分６０％のポリマー粒子スラリー４５．８ｇに固形分５５％のアクリル系エマルション（日本エヌエスシー（株）製、ヨドゾールＧＨ４１）１２．５ｇを撹拌下滴下し加えた。次に、多孔性ポリスチレン（粒径１０μｍ）６．９ｇを加え、バランス量のイオン交換水を加えた後、撹拌を３０分続け、下記組成の水性化粧料を得た。この化粧料を、パネラー１名の目元の小ジワに塗布後、スクアランを小ジワに１滴垂らし、小ジワ隠し効果を調べた。結果を表３に示す。
【００４７】
＜水性化粧料組成＞
ポリマー粒子（実施例１〜２又は比較例１）        ３７．６ｇ（固形分）
固形分５５％のアクリル系エマルション              ６．９ｇ（固形分）
（日本エヌエスシー（株）製ヨドゾールＧＨ４１）
多孔性ポリスチレン（粒径１０μｍ）                ６．９ｇ
水                                              ５８．６ｇ
【００４８】
【表３】
2006008757.tif 000006